СПОСОБ ПОЛУЧЕНИЯ КАТАЛИЗАТОРА ГИДРОКРЕКИНГА

1. Способ получения катализатора гидрокрекинга, который включает стадии:
2
(a) перемешивания цеолита Y, характеризующегося размером элементарной ячейки в диапазоне от 24,42 до 24,52 Å, молярным соотношением между диоксидом кремния и оксидом алюминия (SAR) в диапазоне от 10 до 15 и площадью удельной поверхности в диапазоне от 910 до 1020 м/г, со связующим компонентом на основе оксида алюминия и двумя или более каталитически активными металлсодержащими компонентами, где данные металлсодержащие компоненты содержатся в одном или более растворах, где цеолит Y присутствует в количестве, составляющем 40% (масс.) или более, при расчете на совокупную массу цеолита Y и связующего компонента на основе оксида алюминия;
(b) экструдирования смеси, полученной на стадии (а);
(c) высушивания экструдированной смеси, полученной на стадии (b);
(d) прокаливания высушенной и экструдированной смеси, полученной на стадии (с); и
(e) перемешивания прокаленного продукта, полученного на стадии (d), с двумя или более каталитически активными металлсодержащими компонентами, где данные металлсодержащие компоненты содержатся в одном или более растворах.
2. Способ по п. 1, в котором импрегнирование на стадии (е) проводят в присутствии гидроксикарбоновой кислоты.
3. Способ по п. 2, в котором гидроксикарбоновая кислота представляет собой глюконовую кислоту, яблочную кислоту, винную кислоту, лимонную кислоту или их смесь.
4. Способ по п. 3, в котором гидроксикарбоновая кислота является лимонной кислотой или яблочной кислотой.
5. Способ по любому из пп. 2-4, в котором второй металлсодержащий раствор содержит гидроксикарбоновую кислоту.
6. Способ по п. 1, в котором первый металлсодержащий раствор и второй металлсодержащий раствор содержат каталитически активный металлсодержащий компонент, выбираемый из металлов группы VIB, и каталитически активный металлсодержащий компонент, выбираемый из неблагородных металлов группы VIII.
7. Способ по п. 1, в котором каталитически активный металлсодержащий компонент, выбираемый из металлов группы VIB, присутствует в количестве в диапазоне 10-24% (масс.), а каталитически активный металлсодержащий компонент, выбираемый из неблагородных металлов группы VIII, присутствует в количестве в диапазоне 3-10% (масс.), при этом все массы получают при расчете на совокупную массу катализатора гидрокрекинга.
8. Способ по п. 6 или 7, в котором первый металлсодержащий раствор содержит никель и вольфрам, а второй металлсодержащий раствор содержит никель и вольфрам и/или молибден.
9. Способ по п. 1, в котором стадию (с) проводят при температуре в диапазоне от 100°C до 300°C.
10. Способ по п. 1, в котором импрегнированный продукт, полученный на стадии (е), прокаливают на стадии (f).
11. Способ по п. 1, в котором стадию (d) проводят при температуре в диапазоне от 500°C до 850°C.
12. Способ по п. 1, в котором стадию (f) проводят при температуре в диапазоне от 350°C до 850°C.
13. Способ по любому из пп. 10-12, в котором прокаленный продукт, полученный на стадии (f), подвергают воздействию стадии сульфидирования.
14. Способ гидрокрекинга углеводородсодержащего подаваемого исходного сырья, который включает введение подаваемого исходного сырья при повышенной температуре в контакт с катализатором гидрокрекинга, полученным по способу по любому из пп. 10-13.
6
7
15. Способ по п. 14, который включает введение подаваемого исходного сырья в контакт с композицией катализатора при температуре реакции в диапазоне от 250 до 500°C и при полном давлении на впускном отверстии реактора в диапазоне от 3×10 до 3×10 Па.